Dans ledit premier mode de réalisation, le CMC présente une ou plusieurs des caractéristiques optionnelles et préférées suivantes : - le CMC comporte des fibres, lesdites fibres étant composées d’oxydes pour plus de 90%, de préférence pour plus de 95%, de préférence pour plus de 97%, de préférence pour plus de 98%, de préférence pour plus de 99%, de préférence pour plus de 99,5% en masse ; - au moins une partie, de préférence toutes lesdites fibres céramiques, sont : - des fibres comportant plus de 95%, de préférence plus de 97%, de préférence plus de 98%, de préférence plus de 99%, de préférence plus de 99,5% en masse d’oxydes et présentant une analyse chimique telle que SiO 2 + Al 2 O 3 + ZrO 2 > 50%, de préférence SiO 2 + Al 2 O 3 + ZrO 2 > 60%, voire SiO 2 + Al 2 O 3 + ZrO 2 > 70%, voire SiO 2 + Al 2 O 3 + ZrO 2 > 80%, voire SiO 2 + Al 2 O 3 + ZrO 2 > 90%, en pourcentage en masse, et/ou - des fibres comportant plus de 95%, de préférence plus de 97%, de préférence plus de 98%, de préférence plus de 99%, de préférence plus de 99,5% en masse d’oxydes et présentant une analyse chimique telle que SiO 2 > 70%, de préférence SiO 2 > 80%, de préférence SiO 2 > 90%, voire SiO 2 > 99%, en pourcentage en masse, et/ou - des fibres comportant plus de 95%, de préférence plus de 97%, de préférence plus de 98%, de préférence plus de 99%, de préférence plus de 99,5% en masse d’oxydes et présentant une analyse chimique telle que Al 2 O 3 > 65%, de préférence Al 2 O 3 > 70%, voire Al 2 O 3 > 80%, voire Al 2 O 3 > 90%, voire Al 2 O 3 > 95%, voire Al 2 O 3 > 97%, voire Al 2 O 3 > 98%, en pourcentage en masse ; - la matrice dudit CMC est composée d’oxydes pour plus de 90%, de préférence pour plus de 95%, de préférence plus de 97%, de préférence plus de 98%, de préférence plus de 99%, de préférence plus de 99,5% en masse ; - de préférence, la matrice du CMC est sensiblement constituée d’oxydes ; - la matrice du CMC comprend Al 2 O 3 et/ou SiO 2 et/ou ZrO 2 et/ou Cr 2 O 3 ; - de préférence, la matrice du CMC comprend Al 2 O 3 et SiO 2 ; - dans un mode de réalisation, la teneur en Al 2 O 3 dans la matrice du CMC, en pourcentage en masse sur la base de la masse de la matrice, est supérieure à 65%, de préférence supérieure à 70% ; - dans un mode de réalisation, la teneur en SiO 2 dans la matrice du CMC, en pourcentage en masse sur la base de la masse de la matrice, est supérieure à 15%, de préférence supérieure à 20% et/ou inférieure à 35%, de préférence inférieure à 30% ; - dans un mode de réalisation, la teneur en SiO 2 dans la matrice du CMC, en pourcentage en masse sur la base de la masse de la matrice, est supérieure à 60%, de préférence supérieure à 70%, de préférence supérieure à 80% ; - dans un mode de réalisation, la teneur en oxydes autres que Al 2 O 3 et SiO 2 dans la matrice du CMC, en pourcentage en masse sur la base de la masse de la matrice, est inférieure à 3%, de préférence inférieure à 2%, de préférence inférieure à 1% ; - dans un mode de réalisation, la teneur totale en Al 2 O 3 et SiO 2 dans la matrice du CMC est supérieure à 80%, de préférence supérieure à 85%, de préférence supérieure à 90%, de préférence supérieure à 95%, en pourcentage en masse sur la base de la masse de la matrice ; - dans un mode de réalisation, la silice de la matrice du CMC est amorphe ; - de préférence, le CMC présente une teneur massique totale SiO 2 +Al 2 O 3 +ZrO 2 +Cr 2 O 3 supérieure à 80%, de préférence supérieure à 85%, de préférence supérieure à 90%, de préférence supérieure à 95%, de préférence supérieure à 97%, de préférence supérieure à 97%. De préférence encore, le CMC présente une teneur massique totale SiO 2 +Al 2 O 3 supérieure à 80%, de préférence supérieure à 85%, de préférence supérieure à 90%, de préférence supérieure à 95%, de préférence supérieure à 97%, de préférence supérieure à 97% ;